(57)【特許請求の範囲】
【請求項１】
陽極リードを導出する多孔質層を設けた弁作用金属からなる陽極体と、前記陽極体の表面に順次形成された誘電体層、固体電解質層、グラファイト層、銀ペースト層とを備えたコンデンサ素子を有し、前記コンデンサ素子は外部接続端子と電気的に接続するとともに、絶縁材料により全面を覆う外装を備える固体電解コンデンサであって、前記固体電解質層が、液体を均一に保持した導電性高分子層を有し、前記導電性高分子層の質量に対する前記液体の含有率が４．８ｍａｓｓ％以上１５．０ｍａｓｓ％以下であることを特徴とする固体電解コンデンサ。
【請求項２】
前記液体を均一に保持した導電性高分子層は、導電性高分子懸濁溶液法によって形成されていることを特徴とする請求項１に記載の固体電解コンデンサ。
【請求項３】
前記固体電解質層が、第一の導電性高分子層と、前記第一の導電性高分子層の表面に形成された第二の導電性高分子層からなり、前記第一の導電性高分子層は、化学酸化重合法によって形成され、前記第二の導電性高分子層は、前記液体を均一に保持した導電性高分子層からなり、前記導電性高分子懸濁溶液法によって形成されていることを特徴とする請求項２に記載の固体電解コンデンサ。
【請求項４】
前記液体を均一に保持した導電性高分子層が、ピロール、アニリン、チオフェン、若しくはフラン等の環状有機化合物、またはそれらの誘導体の重合体からなる導電性高分子の少なくとも１種と、ポリアクリロニトリル、メチルセルロース、ポリビニルアルコール、メタクリル酸メチルおよびそれらの親水性の誘導体から選ばれる少なくとも１種とを含むことを特徴とする請求項１から３のいずれか１項に記載の固体電解コンデンサ。
【請求項５】
前記液体を均一に保持した導電性高分子層が、ポリエチレンスルホン酸、ポリスチレンスルホン酸およびそれらの誘導体からなる親水性の高分子アニオンから選ばれる少なくとも１種を含むことを特徴とする請求項１から４のいずれか１項に記載の固体電解コンデンサ。
【請求項６】
前記液体が、水であることを特徴とする請求項１から５のいずれか１項に記載の固体電解コンデンサ。
【請求項７】
前記液体が、ｎ−ペンタノール、１−ブタノール、イソブチルアルコール、エチレングリコールおよびそれらの誘導体からなる親水性のアルコールから選ばれる少なくとも１種を含むことを特徴とする請求項１から６のいずれか１項に記載の固体電解コンデンサ。
【請求項８】
前記液体が、酢酸、プロピオン酸、吉草酸およびそれらの誘導体からなる親水性のカルボン酸から選ばれる少なくとも１種を含むことを特徴とする請求項１から７のいずれか１項に記載の固体電解コンデンサ。
【発明の詳細な説明】
【技術分野】
【０００１】
本発明は、固体電解コンデンサに関するものである。
【背景技術】
【０００２】
従来から弁作用金属として、タンタル、ニオブ等を用いた固体電解コンデンサは、小型で静電容量が大きく、周波数特性に優れることから、ＣＰＵ等の高速で動作するデバイスを駆動するためのスイッチング電源回路等に広く使用されている。
【０００３】
ここで、従来の固体電解コンデンサの構造を説明する。図２は、従来の固体電解コンデンサの構成を説明する概略断面図である。
【０００４】
図２に示すように、陽極体２１は、タンタルやアルミニウム等の弁作用金属の微粉末を成型し焼結した、微小な多数の孔からなる多孔質層を有した焼結体である。陽極体２１とともに、コンデンサ素子３５の一部となる陽極リード２２は、弁作用金属のワイヤー等からなり、陽極体２１の任意の面から導出している。陽極体２１の多孔質層の表面には酸化皮膜による誘電体層２３を形成している。さらに、誘電体層２３の表面には固体電解質層２４を形成し、固体電解質層２４の表面には、グラファイト層２５、銀ペースト層２６を順次形成し、コンデンサ素子３５を構成している。
【０００５】
陽極リード２２と銀ペースト層２６は、外部電極端子であるリードフレーム２８、リードフレーム２９に、溶接や導電性接着剤２７で電気的に接続される。その後、エポキシ樹脂からなる外装３０を設けて固体電解コンデンサ３６が完成する。
【０００６】
近年、携帯型電子機器の発展に伴い、特に固体電解コンデンサの小型化及び薄型化が進んでいる。また、短絡電流等による熱負荷（高温加熱）の発生に対し、より高い信頼性を確保した製品の供給が求められ、様々な検討がされている。
【０００７】
特許文献１には、デバイスに短絡電流が発生した場合、開回路状態にして信頼性を確保する手段として、溶断するヒューズを内蔵した固体電解コンデンサが開示されている。しかし、この従来技術では、固体電解コンデンサに対するコンデンサ素子の体積効率が低下するため静電容量を大きくできない問題があった。
【０００８】
さらに、特許文献２や特許文献３には、体積効率を向上するために、溶断するヒューズを内蔵しない従来技術として、熱膨張性黒鉛を含んだ固体電解質層を設けた固体電解コンデンサが開示されている。
【０００９】
特許文献２や特許文献３の固体電解質層は、化学酸化重合法を用いて形成され、化学酸化重合液に熱膨張する前の熱膨張性黒鉛の粉末を混合した状態で化学酸化重合を行うことにより、固体電解質層の内部に所定の含有量で熱膨張性黒鉛を含有させている。また、特許文献３では、固体電解質層が第一の電解質層と、第一の電解質層の上に形成された第二の電解質層からなる２層で形成されており、第二の電解質層の内部に熱膨張性黒鉛を含有させている。
【００１０】
固体電解質層に含まれた熱膨張性黒鉛は、主として層状の黒鉛結晶と層間物とにより構成され、短絡電流等による高温加熱の発生により層間物が分解し、そのガス圧で黒鉛結晶が膨張する特性を有している。この特性を利用し、高温加熱が発生した場合に、固体電解質層の内部に熱膨張性黒鉛に起因した電気的ギャップが形成され、開回路状態を実現し信頼性を確保するとしている。
【００１１】
なお、特許文献２や特許文献３のみならず従来技術として公知である、固体電解質層の形成に用いられている化学酸化重合法とは、モノマー、触媒、ドーパントおよび酸化剤等を溶媒に添加した溶液に、誘電体層が形成された陽極体、すなわち陽極体素子を浸漬させ、誘電体層の表面で重合させる方法である。一般的に、化学酸化重合法では、浸透性が良く、多孔質層の細部まで入り込み易い溶液が用いられ、誘電体層との密着性、およびグラファイト層との密着性を良好にする等の特徴を持つ導電性高分子層が得られる。
【００１２】
また、化学酸化重合法に加え、導電性高分子懸濁溶液による方法も用いられる。この導電性高分子懸濁溶液による方法、すなわち導電性高分子懸濁溶液法とは、予め重合させた上でドーパントを添加した導電性高分子を含有する導電性高分子懸濁溶液に、陽極体素子を浸漬して含浸させ、それを引き上げた後に、加熱により乾燥させて導電性高分子層を形成する方法である。この方法で得られる導電性高分子層は、化学酸化重合法等で得られる導電性高分子層と比較して密度が高く、耐熱性が良いことや、導電性高分子層の形成方法が簡便であるという特徴がある。この方法に用いられる導電性高分子懸濁溶液（特許文献では導電性高分子化合物懸濁水溶液と記載）および製造方法が、特許文献４の請求項２、３、段落００１４〜００２８に記載されている。
【先行技術文献】
【特許文献】
【００１３】
【特許文献１】特開２００１−１７６３７４号公報
【特許文献２】特開２００９−１７０８８２号公報
【特許文献３】特開２００９−２３１６４６号公報
【特許文献４】特開平１１−１２１２８１号公報
【発明の概要】
【発明が解決しようとする課題】
【００１４】
特許文献２や特許文献３に開示された技術は、前述した高温加熱が発生した場合に対応する上でかなり有用であったが、より高い信頼性を有するコンデンサの開発が望まれていた。
【００１５】
また、熱膨張性黒鉛を含有した固体電解質層を備えた固体電解コンデンサは、熱膨張性黒鉛の結晶構造に起因することによる導電率の低下から、等価直列抵抗の低減（低ＥＳＲ化）が困難であるという課題がある。
【００１６】
したがって、本発明は、このような観点からなされたもので、信頼性の向上を図り、低ＥＳＲの固体電解コンデンサを提供することを目的とする。
【課題を解決するための手段】
【００１７】
本発明は、固体電解コンデンサにおいて、固体電解質層を、液体を均一に保持した導電性高分子層とすることにより、短絡電流が発生した場合に、液体が体積膨張を生じ、導電性高分子層に開回路状態を形成することができる。これにより、信頼性の向上を図った固体電解コンデンサの提供が可能となる。
【００１８】
また、導電率の低下が少ない、液体を保持した導電性高分子層で固体電解質層を構成しているため、低ＥＳＲの固体電解コンデンサの提供が可能となる。
【００１９】
すなわち、本発明の固体電解コンデンサは、陽極リードを導出する多孔質層を設けた弁作用金属からなる陽極体と、前記陽極体の表面に順次形成された誘電体層、固体電解質層、グラファイト層、銀ペースト層とを備えたコンデンサ素子を有し、前記コンデンサ素子は外部接続端子と電気的に接続するとともに、絶縁材料により全面を覆う外装を備える固体電解コンデンサであって、前記固体電解質層が、液体を均一に保持した導電性高分子層を有し、前記導電性高分子層の質量に対する前記液体の含有率が４．８ｍａｓｓ％以上１５．０ｍａｓｓ％以下であることを特徴とする。
【００２０】
また、本発明の固体電解コンデンサは、前記液体を均一に保持した導電性高分子層が導電性高分子懸濁溶液法によって形成されていることを特徴とする。
【００２１】
また、本発明の固体電解コンデンサは、前記固体電解質層が、第一の導電性高分子層と、前記第一の導電性高分子層の表面に形成された第二の導電性高分子層からなり、前記第一の導電性高分子層は、化学酸化重合法によって形成され、前記第二の導電性高分子層は、前記液体を均一に保持した導電性高分子層からなり、前記導電性高分子懸濁溶液法によって形成されていることを特徴とする。
【００２３】
また、本発明の固体電解コンデンサは、前記液体を均一に保持した導電性高分子層が、ピロール、アニリン、チオフェン、若しくはフラン等の環状有機化合物、またはそれらの誘導体の重合体からなる導電性高分子の少なくとも１種と、ポリアクリロニトリル、メチルセルロース、ポリビニルアルコール、メタクリル酸メチルおよびそれらの親水性の誘導体から選ばれる少なくとも１種とを含むことが好ましい。
【００２４】
また、本発明の固体電解コンデンサは、前記液体を均一に保持した導電性高分子層が、ポリエチレンスルホン酸、ポリスチレンスルホン酸およびそれらの誘導体からなる親水性の高分子アニオンから選ばれる少なくとも１種を含むことが好ましい。
【００２５】
また、本発明の固体電解コンデンサは、前記液体が、水であることが好ましい。
【００２６】
また、本発明の固体電解コンデンサは、前記液体が、ｎ−ペンタノール、１−ブタノール、イソブチルアルコール、エチレングリコールおよびそれらの誘導体からなる親水性のアルコールから選ばれる少なくとも１種を含むことが好ましい。
【００２７】
また、本発明の固体電解コンデンサは、前記液体が、酢酸、プロピオン酸、吉草酸およびそれらの誘導体からなる親水性のカルボン酸から選ばれる少なくとも１種を含むことが好ましい。
【発明の効果】
【００２８】
本発明は、固体電解コンデンサにおいて固体電解質層を、液体を均一に保持した導電性高分子層とすることにより、短絡電流が発生した場合に、液体が体積膨張を生じ、導電性高分子層に開回路状態を形成することができる。これにより、信頼性の向上を図った固体電解コンデンサの提供が可能となる。
【００２９】
また、導電率の低下が少ない、液体を保持した導電性高分子層で固体電解質層を構成しているため、低ＥＳＲの固体電解コンデンサの提供が可能となる。
【図面の簡単な説明】
【００３０】
【図１】本発明の実施の形態１の固体電解コンデンサの構成を説明する概略断面図。
【図２】従来の固体電解コンデンサの構成を説明する概略断面図。
【発明を実施するための形態】
【００３１】
本発明の実施の形態を説明する。
【００３２】
（実施の形態１）
図１は、本発明の実施の形態１の固体電解コンデンサの構成を説明する概略断面図である。本発明の実施の形態１の固体電解コンデンサは、多孔質層を有する弁作用金属の焼結体からなる陽極体１を有し、タンタル等の弁作用金属のワイヤー等からなる陽極リード２を導出する導出面を備える。多孔質層を有する陽極体１の表面には誘電体層３が形成される。
【００３３】
また、弁作用金属は、タンタル、アルミニウム、チタン、ニオブ、ジルコニウム、またはこれらの合金等から適宜選定できる。
【００３４】
誘電体層３は、弁作用金属の表面を電解酸化させた膜であり、陽極体１における陽極リード２の導出面、側面、底面および内部の多孔質層の表面に形成する。誘電体層３の厚みは、電解酸化の電圧によって適宜調整できる。
【００３５】
誘電体層３の表面には固体電解質層を構成する導電性高分子層４を形成し、導電性高分子層４の表面には、グラファイト層５、銀ペースト層６を順次形成し、コンデンサ素子１５を構成している。
【００３６】
陽極リード２と銀ペースト層６は、外部電極端子であるリードフレーム８、リードフレーム９に、溶接や導電性接着剤７で電気的に接続される。その後、絶縁材料であるエポキシ樹脂等からなる外装１０を設けて固体電解コンデンサが完成する。
【００３７】
ここで本実施の形態の導電性高分子層４は、層全体に均一に液体を保持して構成されている。この構成によって、万が一、携帯型電子機器や装置等が故障し、短絡電流が導電性高分子層４内に達した場合に、加熱により導電性高分子層４に含まれる液体が、急激な体積膨張を生じ、気化し、導電性高分子層４内やグラファイト層５との界面等に剥離を発生させることが出来る。これにより、固体電解コンデンサ１８を開回路状態にすることができ、短絡電流が遮断され、信頼性の向上を図った固体電解コンデンサの提供が可能となる。
【００３８】
また、導電率の低下が少ない、液体を保持した導電性高分子層で固体電解質層を構成しているため、低ＥＳＲの固体電解コンデンサの提供が可能となる。
【００３９】
（製造方法）
均一に液体を保持した導電性高分子層は、前述した導電性高分子懸濁溶液法を用いて形成される。予め重合させた上でドーパントを添加した導電性高分子を含有する導電性高分子懸濁溶液に、密着性を確保し、さらに液体を保持する作用を有する有機粘着剤と、加熱により体積膨張を生じる液体等を添加し、均一に分散させて本実施の形態の導電性高分子懸濁溶液を作製する。この導電性高分子懸濁溶液に、誘電体層を形成した陽極体である陽極体素子を浸漬して含浸させ、それを引き上げた後に、加熱により乾燥させることによって、均一に液体を保持した導電性高分子層を形成することが可能となる。なお、浸漬時の導電性高分子懸濁溶液の温度は１０℃〜３０℃で行う。加熱により乾燥させる、温度としては、２５℃〜１２５℃、処理時間は、１サイクルを１５分間〜３０分間とし、任意のサイクルを繰り返して実施する。
【００４０】
（導電性高分子懸濁溶液の構成）
導電性高分子懸濁溶液を構成する導電性高分子は、導電性を有する高分子材料であれば特に限定されないが、高い導電性を発現する観点から、ピロール、アニリン、チオフェン、あるいはフラン等の環状有機化合物、あるいはそれらの誘導体の重合体が好ましい。またこれらの化合物単一の重合体であってもよいし、複数の化合物の共重合体としてもよい。
【００４１】
さらに導電性高分子懸濁溶液には、下地である陽極体素子の表面との密着性を確保し、さらに液体を保持する有機粘着剤として、ポリアクリロニトリル、メチルセルロース、ポリビニルアルコール、メタクリル酸メチルおよびそれらの親水性の誘導体からなる少なくとも１種を含んでいることが好ましい。
【００４２】
さらに導電性高分子懸濁溶液には、下地である陽極体素子の表面との密着性を確保し、さらに液体を保持する有機粘着剤として、ポリエチレンスルホン酸、ポリスチレンスルホン酸およびそれらの誘導体からなる親水性の高分子アニオンの少なくとも１種を含んでいることが好ましい。
【００４３】
また、導電性高分子懸濁溶液には、粘度を調節し、分散性を向上させるための添加剤として、エリスリトールおよびペンタエリスリトール、ジメチルスルホキシド、エチレングリコールの少なくとも１種を含んでもよい。
【００４４】
本発明の導電性高分子層全体に均一に保持させる液体としては、毒性、腐食性、引火性等がなく、常温常湿の作業環境中で安定して作業ができ、溶媒としても用いられることから、水が好ましい。
【００４５】
また、層全体に均一に保持させる他の液体として、ｎ−ペンタノール、１−ブタノール、イソブチルアルコール、エチレングリコールおよびそれらの誘導体からなる親水性のアルコールから選ばれる少なくとも１種を含んでもよい。
【００４６】
さらに層全体に均一に保持させる他の液体として、酢酸、プロピオン酸、吉草酸およびそれらの誘導体からなる親水性のカルボン酸から選ばれる少なくとも１種を含んでもよい。
【００４７】
上述した液体を適宜選定して導電性高分子懸濁溶液の溶媒に用いる、または溶媒である水と混合することによって、導電性高分子層全体に均一に保持させることが可能になる。
【００４８】
なお、上述した液体を適宜選定して組み合わせることによって、固体電解コンデンサにおける導電率も調整可能である。
【００４９】
本発明における液体の保持を可能にするメカニズムを述べる。前述した下地である陽極体素子の表面との密着性を確保する、ポリアクリロニトリル、メチルセルロース、ポリビニルアルコール、メタクリル酸メチル等には、水酸基（−ＯＨ）、スルホン基（−ＳＯ３Ｈ）、カルボキシル基（−ＣＯＯＨ）等の親水性の官能基が結合している。これらを添加した導電性高分子懸濁溶液を用いて導電性高分子層を形成することによって、水や親水性の液体を均一に保持する導電性高分子層が得られる。
【００５０】
また、前述した下地である陽極体素子の表面との密着性を確保する、ポリエチレンスルホン酸、ポリスチレンスルホン酸等の高分子アニオンには、親水性の官能基であるスルホン基（−ＳＯ３Ｈ）が結合している。これらも同様に水や親水性の液体を均一に保持する導電性高分子層の形成に寄与している。さらに、ポリエチレンスルホン酸、ポリスチレンスルホン酸等は、ドーパントとしても機能している。
【００５１】
なお、均一に液体を保持した導電性高分子層の質量における液体を保持する率、すなわち液体の含有率は、短絡電流が発生した場合に、十分に開回路状態を形成させることと、導電率を高めるために１．０ｍａｓｓ％以上１５．０ｍａｓｓ％以下であることが好ましい。
【００５２】
また、導電性高分子層における液体の含有率は、上述した親水性の官能基を有する物質の混合率によって調整することが可能である。
【００５３】
本発明の液体を保持した導電性高分子層は、通常のリフロー工程では開回路状態に至らないことを確認している。推定される理由としては、製品構造上、コンデンサ素子は陰極や陽極のリードフレームにガードされ、かつ熱膨張係数が小さく製品内部に熱を直接伝え難いモールド樹脂にもガードされているため、また、リフロー工程では通常、予備加熱（例１５０℃〜１８０℃）、本加熱（例２１７℃〜２３０℃）、ピーク温度（例２６０℃）のように時間をかけて緩やかに昇温されるため、さらに、ユーザでリフローを実装する場合は、コンデンサよりも、体積、熱容量が大きい他の多くの被加熱物（例えば基板、半導体、コイル等の受動部品）とともに加熱され、コンデンサ単体の温度上昇が緩やかになるため、等が挙げられる。
【００５４】
（実施の形態２）
本発明の実施の形態２の固体電解コンデンサは、基本構成は実施の形態１と同様であるが、固体電解質層を、誘電体層の表面に形成される第一の導電性高分子層と、第一の導電性高分子層の表面に形成される第二の導電性高分子層の２層構造としている。
【００５５】
第一の導電性高分子層は、従来技術で用いられる化学酸化重合法にて形成する。第二の導電性高分子層は、本発明の液体を均一に保持した導電性高分子層である。化学酸化重合法を用いることによって、陽極体素子の微細な多孔質層にも入り込んだ、誘電体層との密着性の高い、第一の導電性高分子層を形成することができる。第一の導電性高分子層の表面に、導電性高分子懸濁溶液法を用いて高密度の均一に液体を保持した第二の導電性高分子層を形成することによって、信頼性の向上が図れる固体電解コンデンサの提供が可能になる。
【００５６】
また、導電性高分子層を２層構造にしているため、静電容量の出現も向上し、さらに低ＥＳＲ化が図れる固体電解コンデンサの提供が可能となる。
【実施例】
【００５７】
以下に本発明の実施例を詳述する。
【００５８】
（参考例１）
陽極体を構成する弁作用金属には、平均粒径が約１μｍのタンタル金属微粉末を用いた。直径０．２９μｍのタンタル線からなる陽極リードをタンタル金属微粉末に埋設し、加圧成型したものを、真空中において焼結して陽極体を得た。その陽極体を、液温６０℃に保持した０．０６ｍａｓｓ％のリン酸水溶液中で１００Ｖにて３時間陽極酸化を行なって、陽極体の表面に誘電体層を形成した陽極体素子を得た。この陽極酸化処理を完了した後に、陽極体素子を３０ｍａｓｓ％硫酸水溶液に浸漬して、ＣＶ積（陽極体素子の有する静電容量と陽極酸化電圧との積）を算出したところ、４９００μＦ×Ｖであった。
【００５９】
次に、ピロールモノマーを０．１ｍｏｌ／ｌ（以下、Ｍと記す）、ドーパントとしての２−ナフタレンスルホン酸を０．２Ｍ、酸化剤としての硝酸第二鉄を０．１Ｍとなるように混合したエタノール溶液を作製し、零下３５℃以下に保持しながら約５時間攪拌した。その後、この溶液を室温下に５時間放置して、得られた固形物を濾過して取り出し、さらにエタノールで過剰のピロールと２−ナフタレンスルホン酸および硝酸第二鉄を除去した。その後、室温で４８時間乾燥させてからボールミルで粉砕処理して粉末状のポリピロールを得た。
【００６０】
次に、この粉末状のポリピロールを２０ｍａｓｓ％、液体を保持する有機粘着剤としてのメタクリル酸メチルを１．５ｍａｓｓ％、分散を良好にし、かつ液体を保持する分散剤としてのメチルセルロースの誘導体であるカルボキシメチルセルロースを０．５ｍａｓｓ％、溶媒および保持させる液体としての純水を残分の７８．０ｍａｓｓ％の組成となるように混合し、本発明に用いる導電性高分子懸濁溶液を作製した。
【００６１】
この導電性高分子懸濁溶液に、前述の陽極体素子を浸漬し、１Ｔｏｒｒの減圧雰囲気下で１分間保持することによって、陽極体素子の内部へポリピロール等を含漬させた。その後、８５℃で１５分間、さらに、１２５℃で１５分間乾燥させた。この減圧雰囲気下での浸漬と、乾燥の工程をトータルで５回繰り返して、本発明における液体を均一に保持する導電性高分子層を形成した。
【００６２】
この時点で本発明における液体を均一に保持する導電性高分子層を形成した陽極体素子を抜き取り、陽極体素子の外周部から導電性高分子層を採取し、カールフィッシャー法で、水の含有率を測定した。その結果、含有率は１．０ｍａｓｓ％であった。
【００６３】
その後、グラファイトペーストへ浸漬し、乾燥処理を行なってグラファイト層を形成した。さらに、銀ペーストへ浸漬し、乾燥処理を行なって銀ペースト層を形成した。陽極リードと外部電極端子を溶接で接続し、銀ペースト層と外部電極端子を導電性接着剤で接続した。最後にエポキシ樹脂でトランスファーモールド成型を施して外装を形成し、参考例１の固体電解コンデンサを完成させた。
【００６４】
（実施例２）
実施例２は、導電性高分子懸濁溶液の構成材料と導電性高分子層の形成時の浸漬と乾燥の工程を変更した以外は、参考例１と同様である。
【００６５】
３，４−エチレンジオキシチオフェンのモノマーを０．１Ｍ、ドーパントとしてのパラトルエンスルホン酸を０．１Ｍ、２−ナフタレンスルホン酸を０．２Ｍ、酸化剤としてのペルオキソ２硫酸アンモニウムを０．１Ｍとなるように混合したエタノール溶液を作製し、零下５０℃以下に保持しながら約１２時間攪拌した。
【００６６】
その後、この溶液を室温で１２時間放置して、得られた固形物を濾過して取り出し、さらにエタノールで過剰となった３，４−エチレンジオキシチオフェンモノマーとパラトルエンスルホン酸、２−ナフタレンスルホン酸およびペルオキソ２硫酸アンモニウムを除去した。その後、室温で１２時間乾燥させてからボールミルで粉砕処理して粉末状のポリ３，４−エチレンジオキシチオフェンを得た。
【００６７】
次に、この粉末状のポリ３，４−エチレンジオキシチオフェンを１．０ｍａｓｓ％、液体を保持する有機粘着剤かつ高分子ドーパントとして機能するポリエチレンスルホン酸を０．５ｍａｓｓ％、分散性を高める添加剤としてのジメチスルフォキシドを３．０ｍａｓｓ％、溶媒および保持させる液体としての純水を残分の９５．５ｍａｓｓ％の組成となるように混合し、導電性高分子懸濁溶液を作製した。
【００６８】
この導電性高分子懸濁溶液に、前述の陽極体素子を浸漬し、１Ｔｏｒｒの減圧雰囲気下で５分間保持することによって、陽極体素子の内部へ導電性高分子懸濁溶液を含漬させた。その後、２５℃で１５分間、８５℃で１５分間、さらに１２５℃で１５分間乾燥させた。この減圧雰囲気下での浸漬と、乾燥の工程をトータルで８回繰り返して、導電性高分子層を形成した。
【００６９】
参考例１と同様に導電性高分子層を採取し、カールフィッシャー法で、水の含有率を測定した。その結果、含有率は４．８ｍａｓｓ％であった。
【００７０】
（実施例３）
実施例３は、導電性高分子懸濁溶液の構成材料を変更した以外は、実施例２と同様である。
【００７１】
２−エチル−３，４−エチレンジオキシチオフェンのモノマーを０．１Ｍ、ドーパントとしての２−ナフタレンスルホン酸を０．２Ｍ、パラトルエンスルホン酸を０．１Ｍ、酸化剤としてのペルオキソ２硫酸アンモニウムを０．１Ｍとなるように混合したエタノール溶液を作製し、零下５０℃以下に保持しながら約２４時間攪拌した。
【００７２】
その後、この溶液を室温で２４時間放置して、得られた固形物を濾過して取り出し、さらにエタノールで過剰になった２−エチル−３，４−エチレンジオキシチオフェンモノマーと２−ナフタレンスルホン酸とパラトルエンスルホン酸、およびペルオキソ２硫酸アンモニウムを除去した。その後、室温で４８時間乾燥させてからボールミルで粉砕処理して粉末状のポリ２−エチル−３，４−エチレンジオキシチオフェンを得た。
【００７３】
次に、この粉末状のポリ２−エチル−３，４−エチレンジオキシチオフェンを１．０ｍａｓｓ％、液体を保持する有機粘着剤かつ高分子ドーパントとして機能するポリスチレンスルホン酸を１．０ｍａｓｓ％、分散性を高める添加剤としてのペンタエリスリトールを５．０ｍａｓｓ％、溶媒および保持させる液体としての純水を残分の９３．０ｍａｓｓ％の組成となるように混合し、導電性高分子懸濁溶液を作製した。
【００７４】
この導電性高分子懸濁溶液に、前述の陽極体素子を浸漬し、１Ｔｏｒｒの減圧雰囲気下で５分間保持することによって、陽極体素子の内部へ導電性高分子懸濁溶液を含漬させたのち、２５℃で１５分間、８５℃で３０分間、さらに１２５℃で１５分間乾燥させた。この減圧下での浸漬処理と乾燥をトータルで８回繰り返して、導電性高分子層を形成した。
【００７５】
参考例１と同様に導電性高分子層を採取し、カールフィッシャー法で、水の含有率を測定した。その結果、含有率１５．０ｍａｓｓ％であった。
【００７６】
（参考例４）
参考例４は、実施例２で用いた導電性高分子懸濁溶液を使用し、導電性高分子層の形成方法を変更した以外は、参考例１と同様である。
【００７７】
参考例４は、導電性高分子層を２層構造とした。まず、化学酸化重合法によって陽極体素子の 表面に第一の導電性高分子層を形成し、次に導電性高分子懸濁溶液法によって、第一の導電性高分子層の表面に第二の導電性高分子層を形成した。その手順を以下に説明する。
【００７８】
参考例１、実施例２、３と同様の構成材料、工法で作製した陽極体素子を、０．１Ｍのペルオキソ二硫酸アンモニウム水溶液に３分間浸漬して乾燥させたのち、０．１Ｍの３，４−エチレンジオキシチオフェンモノマーのエタノール溶液に３分間浸漬して引き上げ、室温で１時間乾燥させてから、エタノール溶液に５分間浸漬して反応物の残渣を除去した。この一連の化学酸化重合を４回繰り返して、陽極体素子の多孔質層に、第一の導電性高分子層としての導電性高分子層を形成した。
【００７９】
次に、実施例２で調製したものと同等の導電性高分子懸濁溶液に、第一の導電性高分子層の形成を終えた陽極体素子を浸漬し、１Ｔｏｒｒの減圧雰囲気下で５分間保持させた。その後、２５℃で１５分間、８５℃で３０分間、さらに１２５℃で１５分間乾燥させた。この減圧雰囲気下での浸漬処理と乾燥をトータルで４回繰り返して、第一の導電性高分子層の表面に、第二の導電性高分子層を形成した。
【００８０】
参考例１と同様に導電性高分子層を採取し、カールフィッシャー法で、水の含有率を測定した。その結果含有率は１．０ｍａｓｓ％であった。
【００８１】
（実施例５）
実施例５は、化学酸化重合法によって第一の導電性高分子層を形成する工程までは、参考例４と同様であるが、第一の導電性高分子層の表面に第二の導電性高分子層を形成した
導電性高分子懸濁溶液の構成材料、工法が異なる。その手順を以下に説明する。
【００８２】
３，４−エチレンジオキシチオフェンのモノマーを０．１Ｍ、ドーパントとしてのパラトルエンスルホン酸を０．１Ｍ、２−ナフタレンスルホン酸を０．２Ｍ、酸化剤としてのペルオキソ２硫酸アンモニウムを０．１Ｍとなるように混合したエタノール溶液を作製し、零下５０℃以下に保持しながら約１２時間攪拌した。その後、この溶液を室温で１２時間放置して、得られた固形物を濾過して取り出し、さらにエタノールで過剰の３，４−エチレンジオキシチオフェンモノマーとパラトルエンスルホン酸、２−ナフタレンスルホン酸およびペルオキソ２硫酸アンモニウムを除去した後、室温で１２時間乾燥させてからボールミルで粉砕処理して粉末状のポリ３，４−エチレンジオキシチオフェンを得た。
【００８３】
次に、この粉末状のポリ３，４−エチレンジオキシチオフェンを１．０ｍａｓｓ％、液体を保持する有機粘着剤かつ高分子ドーパントとして機能するポリスチレンスルホン酸を０．５ｍａｓｓ％、分散性を高める添加剤としてのエチレングリコールを５．０ｍａｓｓ％、溶媒および保持させる液体としての純水を残分の９３．５ｍａｓｓ％の組成となるように混合し、導電性高分子懸濁溶液を調製した。
【００８４】
この導電性高分子懸濁溶液に、第一の導電性高分子層を形成した陽極体素子を浸漬し、１Ｔｏｒｒの減圧雰囲気下で５分間保持した。その後、２５℃で１５分間、８５℃で３０分間、さらに１２５℃で１５分間乾燥させた。この減圧下での浸漬処理と乾燥をトータルで４回繰り返して、第二の導電性高分子層を形成した。
【００８５】
参考例１と同様に導電性高分子層を採取し、カールフィッシャー法で、水の含有率を測定した。その結果含有率は５．５ｍａｓｓ％であった。
【００８６】
（実施例６）
導電性高分子層を二層構造とする点は参考例４、実施例５と同様であるが、第一の導電性高分子層を形成した化学酸化重合の液、工程が異なる。また、第二の導電性高分子層を形成した導電性高分子懸濁溶液は実施例３と同様のものを用いたが工程が異なる。その手順を以下に説明する。
【００８７】
２−エチル−３，４−エチレンジオキシチオフェンのモノマーを０．１Ｍ、ドーパントとしての２−ナフタレンスルホン酸を０．２Ｍ、パラトルエンスルホン酸を０．１Ｍ、酸化剤としてのペルオキソ２硫酸アンモニウムを０．１Ｍとなるように混合したエタノール溶液を作製し、零下５０℃以下に保持しながら約２４時間攪拌した。
【００８８】
そのエタノール溶液に陽極体素子を５分間浸漬させ、引き上げて室温に１時間保持して化学酸化重合を進行させた。この浸漬引き上げを６回繰り返して、陽極体素子の表面に、第一の導電性高分子層を形成した。
【００８９】
次に、前述の実施例３で作製したものと同等の導電性高分子懸濁溶液に、第一の導電性高分子層の形成を終えた陽極体素子を浸漬し、１Ｔｏｒｒの減圧雰囲気下で５分間保持した。その後、２５℃で１５分間、８５℃で３０分間、さらに１２５℃で１５分間乾燥させた。この減圧下での浸漬処理と乾燥をトータルで６回繰り返して、第二の導電性高分子層を完成させた。
【００９０】
参考例１と同様に形成した導電性高分子層を採取し、カールフィッシャー法で、水の含有率を測定した。その結果、含有率は１５．０ｍａｓｓ％であった。
【００９１】
なお、これら実施例で得られたすべての固体電解コンデンサの仕様は、定格電圧３５Ｖ、静電容量４７ｕＦである。
【００９２】
（比較例１）
比較例として、固体電解コンデンサにおいて、開回路状態を発生する要因として、寄与率が最も高いと考えられる熱膨張性黒鉛の含有比率に注目してサンプルを作製した。
【００９３】
比較例１では、本発明の参考例４、実施例５との比較評価ができるようするために、化学酸化重合法によって陽極体素子の表面に第一の導電性高分子層を形成する工程までは、本発明の参考例４、実施例５と同じ構成とした。
【００９４】
続いて、１Ｍのペルオキソ二硫酸アンモニウム水溶液と、１Ｍの３，４−エチレンジオキシチオフェンモノマーを混合したエタノール溶液に、１０ｍａｓｓ％の含有率となるように熱膨張性黒鉛粉末を添加して攪拌した混合液を調製した。熱膨張性黒鉛粉末は、６０メッシュ：最大粒径２５０μｍが７０％以上のものを用いた。そして、この混合液に、第一の導電性高分子層を形成した陽極体素子を浸漬し、大気中で２時間放置することにより重合反応を進行させて熱膨張性黒鉛を混入させた第二の導電性高分子層を形成した。
【００９５】
その後、グラファイトペーストへ浸漬し、乾燥処理を行なってグラファイト層を形成した。さらに、銀ペーストへ浸漬し、乾燥処理を行なって銀ペースト層を形成した。そして、陽極リードと陽極端子を溶接で接続し、銀ペースト層と陰極端子を導電性接着剤で接続した。最後にエポキシ樹脂でトランスファーモールド成型を施して外装を形成し、比較例１の固体電解コンデンサを完成させた。なお、得られたコンデンサの仕様は、実施例と同様に定格電圧３５Ｖ、静電容量４７ｕＦである。
【００９６】
（比較例２）
第二の導電性高分子層に混在させる熱膨張性黒鉛の含有率を、１０ｍａｓｓ％でなく、６５ｍａｓｓ％とした以外は、比較例１に記載の構成と同様とした。
【００９７】
それぞれの実施例、比較例で作製した固体電解コンデンサの１００個についてＥＳＲを測定した。ＬＣＲメータを用い、周波数１００ｋＨｚにて、ＤＣバイアス１．５Ｖで、実効値０．５Ｖの正弦波を重畳してＥＳＲを測定し、その平均値を求めた。
【００９８】
ＥＳＲの測定を終えた固体電解コンデンサに対して開回路状態の発生を確認した。方法としてはプログラマブル電源を用いて固体電解コンデンサに電圧印加し、１Ｖずつ昇圧させながら、漏れ電流を測定した。漏れ電流が２Ａを越えた時点で終了し、固体電解コンデンサの内部剥離、クラック発生状態を観察し、開回路状態の発生を確認した。
【００９９】
本来は電圧を印加した固体電解コンデンサを１個ずつ断面研磨して電子顕微鏡で観察するのが好適であるが、多数の試料を一度に簡便に観察するために超音波探査映像装置（ＳＡＴ）を用いた。測定プローブは周波数７５ＭＨｚのものを用いた。ＳＡＴによる観察の場合、初期状態または剥離やクラックのない固体電解コンデンサは全体が黒色を呈する。一方で内部に剥離やクラック発生した固体電解コンデンサは、剥離発生部分が白色を呈する。ここでは得られたＳＡＴ像で素子に相当する領域を５０分割し、その中の白色部分の割合を判定する画像処理を行ない、素子面積の９０％以上が白色と判定された固体電解コンデンサを開回路状態に至ったものとみなした。観察した数量は１００個である。
【０１００】
これらの含有率、ＥＳＲの測定結果、開回路状態の発生数の判定結果の結果を表１に示す。
【０１０１】
【表１】
0005813478.tif 000002
【０１０２】
表１に示すように、本発明の実施例２、３、５、６では、比較例１、２と比べて、全数において開回路状態を発生していることが確認された。従って、本発明により、信頼性の向上を図った固体電解コンデンサが得られた。
【０１０３】
また、同様に、実施例２、３、５、６は、比較例１、２と比べてＥＳＲが低いことがわかる。従って、本発明により、低ＥＳＲの固体電解コンデンサが得られた。
【０１０４】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれる。
【符号の説明】
【０１０５】
１、２１    陽極体
２、２２    陽極リード
３、２３    誘電体層
４    導電性高分子層
５、２５    グラファイト層
６、２６    銀ペースト層
７、２７    導電性接着剤
８、９、２８、２９    リードフレーム
１０、３０    外装
１５、３５    コンデンサ素子
１８、３６    固体電解コンデンサ
２４    固体電解質層
【図１】
0005813478.tif 000003
【図２】
0005813478.tif 000004